(57)【特許請求の範囲】
【請求項１】
磁気ストライプが施されたカード本体と、該カード本体上の該磁気ストライプ部を除いた部分に金属インキ層を施し、その上面全面に、磁気ストライプ隠蔽層、保護層、受像層が順に施されてなることを特徴とする全面がオーバープリント可能な磁気カード。
【請求項２】
前記金属インキ層が、アルミニウム粉体を２０％〜４０％含有するスクリーン印刷用インキでなることを特徴とする請求項１記載の全面がオーバープリント可能な磁気カード。
【請求項３】
前記アルミニウム粉体を含有する金属インキ層および磁気ストライプとカード本体との間の全面にアルミニウム粉体を含有する金属インキ層を付加してなることを特徴とする請求項１または２記載の全面がオーバープリント可能な磁気カード。
【請求項４】
前記金属インキ層が、低保磁力磁性体を含有する印刷用インキでなることを特徴とする請求項１記載の全面がオーバープリント可能な磁気カード。
【発明の詳細な説明】
【０００１】
【発明の属する技術分野】
本発明は、個人画像情報等のオーバープリントが可能な磁気カードに関するものであり、特に表面全面にオーバープリントが可能な磁気カードに関する。
【０００２】
【従来の技術】
従来より、既に固定情報等が印字され作成された磁気カード表面に、個人画像情報（顔写真）等を感熱リボンによる染料あるいは顔料転写で得られるオーバープリントカードが知られ、身分証明カード、パスポート、各種免許証等々に好適なカードとして広く用いられている。
【０００３】
上記オーバープリントカードの一般的な構成は、裏面にカード使用上の注意等が印刷されたポリ塩化ビニル製のセンターコアの両面にオーバーシート層が施され、表面のオーバーシート層上に埋め込まれるように磁気ストライプが施され、この上全面に磁気ストライプを隠蔽するための磁気ストライプ隠蔽層（例えばシルバー色）が施され、この上に固定情報（例えばカード名称、有効期限等）が印刷され、さらに透明保護層、最上面にオーバープリントを可能にする受像層が設けられているものである。
【０００４】
【発明が解決しようとする課題】
しかし、上記従来のオーバープリント磁気カードにおいては、オーバープリントを可能にする受像層は、磁気ストライプの部分を避けて施されていた。その理由は、例えば受像層を磁気ストライプの部分を含むように形成して、上記のようなオーバープリント法により感熱転写を行うと、転写された画像の濃度が磁気ストライプ部分に該当する部分のみ淡くなる即ち、画像濃度に段差が発生し見栄えのしない画像となるという問題があったからである。それは、磁気ストライプ部とそれ以外の部分とで熱伝導率に差があるため、熱転写に用いられるサーマルヘッドの熱保持率に差が生じ、結果として熱転写効率に差をもたらことになるものと考えられる。
【０００５】
しかしながら、磁気ストライプの部分を含むような全面にオーバープリントを可能にしデザイン効果をあげたいという要望があった。
【０００６】
本発明は、かかる従来技術の問題点や要望点を解決するものであり、その課題とするところは、オーバープリントされた画像濃度に段差が発生せず、デザイン効果のある、全面にオーバープリントが可能な磁気カードを提供することにある。
【０００７】
【課題を解決するための手段】
本発明に於いて上記課題を達成するために、まず請求項１の発明では、磁気ストライプが施されたカード本体と、該カード本体上の該磁気ストライプ部を除いた部分に金属インキ層を施し、その上面全面に、磁気ストライプ隠蔽層、保護層、受像層が順に施されてなることを特徴とする全面がオーバープリント可能な磁気カードとしたものである。
【０００８】
また、請求項２の発明では、前記金属インキ層が、アルミニウム粉体を２０％〜４０％含有するスクリーン印刷用インキでなることを特徴とする請求項１記載の全面がオーバープリント可能な磁気カードとしたものである。
【０００９】
また、請求項３の発明では、前記アルミニウム粉体を含有する金属インキ層および磁気ストライプとカード本体との間の全面にアルミニウム粉体を含有する金属インキ層を付加してなることを特徴とする請求項１または２記載の全面がオーバープリント可能な磁気カードとしたものである。
【００１０】
また、請求項４の発明では、前記金属インキ層が、低保磁力磁性体を含有する印刷用インキでなることを特徴とする請求項１記載の全面がオーバープリント可能な磁気カードとしたものである。
【００１２】
【発明の実施の形態】
以下本発明の実施の形態を図面を用いて詳しく説明する。
本発明の全面がオーバープリント可能な磁気カードは、図１（ａ）の平面図のＢ−Ｂ側断面を表した図１（ｂ）の概略図に示すように、まず請求項１の発明は、磁気ストライプ（１２）が施されたカード本体（１０）上の該磁気ストライプ（１２）部を除いた部分に金属インキ層（３０）を施し、その上面全面に磁気ストライプ隠蔽層（２０）、保護層（２２）、受像層（２４）が順に施されてなるものである。
【００１３】
上記金属インキ層（３０）が磁気ストライプ（１２）との熱伝導率の差を和らげ、よって磁気ストライプ（１２）に相当する受像層（２４）上でも濃度が淡くならず、画像濃度に段差のない全面にオーバープリント（画像形成）が可能となるものである。
【００１４】
上記金属インキ層（３０）が、アルミニウム粉体を２０％〜４０％含有するインキでなるもので、この厚さは、磁気ストライプ（１２）の厚さと略同じとするものである。アルミニウム粉体が２０％に満たないと画像の濃度段差を解消出来ず、４０％を越えるとインキ化が不可能になることに加え、この部分の濃度が逆に淡くなる現象となるので好ましくない。
【００１５】
また、図２の側断面概略図に示すように、上記アルミニウム粉体を含有する金属インキ層（３０）および磁気ストライプ（１２）とカード本体（１０）との間にアルミニウム粉体を含有する金属インキ層（３０）を付加してなるものとすることもできる。この付加する金属インキ層（３０）の厚さは２μｍ〜１０μｍ程度が好ましいが、特に限定するものではない。
【００１６】
このようにアルミニウム粉体を含有する金属インキ層（３０）を付加することによって、熱転写のためのサーマルヘッドのクッション性が向上し、より転写効率を上げるので、より濃度差のないオーバープリント（画像）が可能となるものである。
【００１７】
また、本発明の全面がオーバープリント可能な磁気カードは、図３の側断面概略図に示すように、磁気ストライプ（１２）が施されたカード本体（１０）上の該磁気ストライプ（１２）部を除いた部分に金属インキ層（３０）を施し、その上全面に磁気ストライプ隠蔽層（２０）、保護層（２２）、受像層（２４）が順に施されてなる全面がオーバープリント可能な磁気カード（１）において、前記金属インキ層（３０）が、低保磁力磁性体を含有するインキで層を形成してなるものである。
【００１８】
上記低保磁力磁性体を含有するインキでなる金属インキ層（３０）の場合は、上述したアルミニウム粉体を含有するインキに比べ熱伝導率の高いものが得られるため、その厚さも２μｍ〜１０μｍ程度の比較的薄いものでよいので、図３に示すように、磁気ストライプ（１２）をカード本体（１０）の表面オーバーシート（１４ａ）に埋め込んだ形態のカード本体（１０）上の磁気ストライプ（１２）部を除いた部分に設けることができる。
【００１９】
上記金属インキ層（３０）を構成する低保磁力磁性体としては、磁気ストライプ（１２）の書き込み、読み取りに影響しない低保磁力の磁性体を使用するもので、その保磁力は、５Ｏｅ〜５０Ｏｅ程度が好ましく、磁気ストライプ（１２）の保磁力（カードの種類によって３００Ｏｅ、６５０Ｏｅ、２７５０Ｏｅがある）に応じて選定することができる。また、低保磁力磁性体のインキ中の割合は２０〜４５％程度が好ましく、多過ぎると印刷適性が損なわれ、少な過ぎるとオーバープリント画像の濃度段差を矯正できなくなるので好ましくない。
【００２０】
さらにまた、本発明の全面がオーバープリント可能な磁気カードは、図４の側断面概略図に示すように、磁気ストライプ（１２）が施されたカード本体（１０）の上面全面に、磁気ストライプ隠蔽層（２０）、中空微粒子が分散するインキ断熱層（４０）、保護層（２２）、受像層（２４）が順に施されてなるものである。
【００２１】
上記磁気ストライプ隠蔽層（２０）と中空微粒子が分散するインキ断熱層（４０）の積層順が逆であってもよい。
【００２２】
前記インキ断熱層（４０）を構成する中空微粒子としては、平均粒径１０μｍ程度の架橋アクリル粒子が好適で、具体的には架橋アクリル粒子ＭＲ−１０Ｐ（綜研化学社製）が挙げられ、これをバインダーに分散させインキ化することができる。
【００２３】
この場合の磁気ストライプ（１２）は、図４に示すように、カード本体（１０）の表面オーバーシート（１４ａ）に埋め込んだ形態としカード本体（１０）に平面性を持たせることができ、濃度に段差のない均一的な画像転写に優位なものとすることができる。
【００２４】
このように中空微粒子が分散する厚さ１０μｍ程度のインキ断熱層（４０）を少なくとも磁気ストライプ（１２）の上に施すことによって、画像転写の際のサーマルヘッドからの熱がこのインキ断熱層（４０）で遮断されるので、磁気ストライプ（１２）上の受像層（２４）でも均一な温度で転写され、その結果として濃度段差のない転写画像を得ることができる。なおインキ断熱層（４０）の厚みは、磁気出力に障害とならなければ特に限定するものではない。
【００２５】
以上に述べた各種金属インキ層（３０）、中空微粒子が分散するインキ断熱層（４０）は、厚盛りの必要性や各種微粒子、粉体等の分散性が良くインキ化が容易なことからいずれもスクリーン印刷法によって形成されるものである。
【００２６】
なお、カード本体（１０）、磁気ストライプ隠蔽層（２０）、保護層（２２）および受像層（２４）の材料等については、従来技術のため次の実施例の項で具体的に述べる。
【００２７】
【実施例】
次に実施例により、本発明を具体的に説明する。
〈実施例１〉
図１（ａ）および図３に示すように、長方形状で裏面にカード使用上の注意等の裏面印字部（１６）が施された厚さ０．５４ｍｍの白色ポリ塩化ビニル樹脂からなるセンターコア（１１）と、この裏面に積層された厚さ０．１１ｍｍの透明ポリ塩化ビニル樹脂でなる裏面オーバーシート（１４ｂ）と、上記センターコア（１１）の表面側に積層された厚さ０．１１ｍｍの透明塩化ビニル樹脂でなる表面オーバーシート（１４ａ）とこの表面オーバーシート（１４ａ）に埋設された磁気ストライプ（１２）とでカード本体（１０）とした。
【００２８】
上記カード本体（１０）上の磁気ストライプ（１２）部以外の部分に、保磁力２５Ｏｅの磁性体を用いた磁性体インキ：ＳＳ磁性ＳＡ−０２７（東洋インキ製造社製）を用い、スクリーン印刷法にて厚さ５μｍの金属インキ層（３０）を施した。さらにこの上全面にスクリーン印刷法にて、厚さ２μｍの銀−アルミニウムペーストからなる磁気ストライプ隠蔽層（２０）を施した。
【００２９】
続いて上記磁気ストライプ隠蔽層（２０）上の所定の位置にカード有効期限等固定文字の表面印刷部（２６）を施した後、全面にアクリル樹脂を主体とした厚さ２μｍの保護層（２２）をグラビア印刷法にて設け、さらにこの上全面に塩化ビニル／酢酸ビニル共重合体樹脂からなる厚さ５μｍの受像層（２４）をスクリーン印刷法にて施して、目的の全面がオーバープリント可能な磁気カード（１）を得た。
【００３０】
〈参考例２〉図４に示すように、上記実施例１と同様のカード本体（１０）上の全面に、スクリーン印刷法にて、厚さ２μｍの銀−アルミニウムペーストからなる磁気ストライプ隠蔽層（２０）を施した。
【００３１】
続いて磁気ストライプ隠蔽層（２０）上全面に、バインダー樹脂、有機溶剤および添加剤でなるペースト７０部に架橋アクリル粒子ＭＲ−１０Ｐ（綜研化学社製）３０部を分散させたスクリーン印刷用インキを用い、スクリーン印刷法にて厚さ１０μｍの中空微粒子が分散するインキ断熱層（４０）を施した。
【００３２】
この上に表面印字部（２６）、保護層（２２）、受像層（２４）を実施例１と同様にして設けて、目的の全面がオーバープリント可能な磁気カード（１）を得た。
【００３３】
上記実施例１および実施例２で得られた全面がオーバープリント可能な磁気カード（１）を用いて、図５の側断面概略図に示すように、全面がオーバープリント可能な磁気カード（１）の受像層（２４）面にカラー転写リボン（５０）を当接させ、このカラー転写リボン（５０）側からサーマルヘッド（５）の発熱素子群（図示せず）を画像データに基づき適宜発熱させ、顔写真等を含めた画像を受像層（２４）に転写形成した。得られた画像は、いずれの磁気カード（１）においても、濃度に段差がなく、デザイン効果の優れたオーバープリント磁気カードであった。
【００３４】
【発明の効果】
本発明は以上の構成であるから、下記に示す如き効果がある。
即ち、磁気ストライプが施されたカード本体上の該磁気ストライプ部を除いた部分に、アルミニウム粉体を含有するあるいは低保磁力磁性体を含有する金属インキ層を施し、その上面全面に磁気ストライプ隠蔽層、保護層、受像層が順に施されてなる全面がオーバープリント可能な磁気カードとしたので、転写で得られた画像に濃度の段差が発生せず、デザイン効果に優れたオーバープリント磁気カードを提供できる。
【００３６】
従って本発明は、身分証明証やパスポートなどの個別画像情報をカード全面にオーバープリントが可能なデザイン効果に優れた磁気カードとして、優れた実用上の効果を発揮する。
【図面の簡単な説明】
【図１】本発明の全面がオーバープリント可能な磁気カードの一実施の形態を説明する図で、
（ａ）は、その平面を表した概略図であり、
（ｂ）は、上記平面図のＢ−Ｂ側断面を表した概略図である。
【図２】本発明の全面がオーバープリント可能な磁気カードの他の一実施の形態を側断面で表した説明図である。
【図３】本発明の全面がオーバープリント可能な磁気カードの他の一実施の形態を側断面で表した説明図である。
【図４】本発明の全面がオーバープリント可能な磁気カードのさらに他の一実施の形態を側断面で表した説明図である。
【図５】本発明の全面がオーバープリント可能な磁気カードに熱転写する形態の一例を側断面で表した概略図である。
【符号の説明】
１‥‥全面がオーバープリント可能な磁気カード
５‥‥サーマルヘッド
１０‥‥カード本体
１１‥‥センターコア
１２‥‥磁気ストライプ
１４ａ‥‥表面オーバーシート
１４ｂ‥‥裏面オーバーシート
１６‥‥裏面印刷部
２０‥‥磁気ストライプ隠蔽層
２２‥‥保護層
２４‥‥受像層
２６‥‥表面印刷部
３０‥‥金属インキ層
４０‥‥中空微粒子が分散するインキ断熱層
５０‥‥カラー転写リボン
【図１】
0004389292.tif 000002
【図２】
0004389292.tif 000003
【図３】
0004389292.tif 000004
【図４】
0004389292.tif 000005
【図５】
0004389292.tif 000006